(57)【要約】  画像形成用化学線によりもたらされた屈折率の差に基づいて画像を提供するために画像形成性要素が使用される。画像形成は、少なくとも１つの相が画像形成用化学線に応答して屈折率を変化できる材料を含む２相画像形成性媒体中での光散乱の生成または消滅によって望ましい結果をもたらす。例えば、２つの相の屈折率が最初に一致する場合には、画像形成は、画像形成領域における不一致をもたらすことができる。あるいは、２つの相の屈折率が最初に不一致である場合には、画像形成は画像形成領域における屈折率の一致をもたらすことができる。いかなる化学処理または加熱も必要とせずに、制御された量の画像形成用化学線を使用して画像を生成させることができる。
2011530724.tif 000002
【特許請求の範囲】
【請求項１】
入射化学線に対して実質的に透明であり、そのため前記入射化学線に露光されたことで屈折率が変化しないポリマーバインダー、及び
反応物を含む粒子状材料、
を含む層を含み、
前記ポリマーバインダーは連続相を構成し、
前記粒子状材料は前記ポリマーバインダー中に分散されており、かつ、前記粒子状材料は、
ａ）前記入射化学線への露光前の前記ポリマーバインダーの屈折率と実質的に同じである屈折率を有し、前記入射化学線への露光によって、前記粒子状材料の屈折率は前記ポリマーバインダーの屈折率と実質的に異なる値になるか、あるいは
ｂ）前記入射化学線への露光前の前記ポリマーバインダーの屈折率と実質的に異なる屈折率を有し、前記入射化学線への露光によって、前記粒子状材料の屈折率は前記ポリマーバインダーの屈折率と実質的に同じになり、
前記層中での示差光散乱から光学的に検知可能な画像を生成することができる画像形成性要素。
【請求項２】
前記粒子状材料が、前記入射化学線を吸収し前記反応物との光化学反応を促進して前記粒子状材料の前記屈折率の前記実質的な変化をもたらすことができる増感剤をさらに含む、請求項１に記載の画像形成性要素。
【請求項３】
前記化学線に前記反応物を露光することにより開始される化学反応で、前記反応物を、実質的に異なる屈折率を有する生成物に変換することができる、請求項１に記載の画像形成性要素。
【請求項４】
前記化学線に前記増感剤を露光することにより開始される化学反応で、前記反応物を、実質的に異なる屈折率を有する生成物に変換することができる、請求項２に記載の画像形成性要素。
【請求項５】
前記反応物が、下記の変換：
【化１】
2011530724.tif 000007
（ここで、Ｒは、水素、炭素原子数１〜１２の置換もしくは非置換のアルキル、シクロアルキルもしくはアルコキシ基、シアノ基、カルボキシレート基、ハロゲン、ケトン、エステル、または環内原子数６〜１８の置換もしくは非置換の芳香族もしくは複素芳香族基を表すか、あるいは、２個もしくは３個以上のＲ基が結合してさらなる環系を形成していてもよく、
Ｒ’は、水素、炭素原子数１〜１２の置換もしくは非置換のアルキルもしくはシクロアルキル基であるか、または、環内原子数６〜１８の置換もしくは非置換の芳香族もしくは複素芳香族基を表す）
のうちの１つを受けることができる、請求項３に記載の画像形成性要素。
【請求項６】
前記反応物が、下記の変換：
【化２】
2011530724.tif 000008
【化３】
2011530724.tif 000009
（ここで、Ｒは、水素、置換もしくは非置換のアルキル、シクロアルキルまたはアルコキシ基、シアノ基、カルボキシレート基、ハロゲン、ケトン、エステル、または置換もしくは非置換の芳香族もしくは複素芳香族基を表すか、あるいは、２個もしくは３個以上のＲ基が結合してさらなる環系を形成していてもよく、
Ｒ’は、水素、置換もしくは非置換のアルキルもしくはシクロアルキル基であるか、または、置換もしくは非置換の芳香族もしくは複素芳香族基を表す）
のうちの１つを受けることができる、請求項４に記載の画像形成性要素。
【請求項７】
前記増感剤が、シアノ芳香族化合物、芳香族酸無水物もしくはイミド、縮合ピリジニウム塩、ピリリウム塩、チアピリリウム塩、シアニン色素、電子吸引性部分を有するキノン類、または、例えばベンゾフェノン、キサントン誘導体、チオキサントン誘導体もしくはケトクマリン誘導体などの芳香族ケトンである、請求項２に記載の画像形成性要素。
【請求項８】
前記ポリマーバインダーがゼラチンまたはポリ（ビニルアルコール）である、請求項１に記載の画像形成性要素。
【請求項９】
前記粒子状材料が、総乾燥層質量を基準として１〜５０％の量で前記層中に存在する、請求項１に記載の画像形成性要素。
【請求項１０】
前記粒子状材料が、０．０１〜１０％（両方とも全乾燥層質量を基準とする）の量で前記層中に存在する増感剤をさらに含む、請求項９に記載の画像形成性要素。
【請求項１１】
前記層が上に配設された支持体をさらに有する、請求項１に記載の画像形成性要素。
【請求項１２】
化学線への露光によって、前記粒子状材料と前記ポリマーバインダーとの間に少なくとも０．０２の屈折率の差を生じることができる、請求項１に記載の画像形成性要素。
【請求項１３】
入射化学線に対して実質的に透明であり、そのため前記入射化学線に露光されたことで屈折率が変化しないポリマーバインダー、及び
反応物を含む粒子状材料、
を含む層を含む画像形成性要素を画像形成用化学線に画像様露光して前記層において露光領域および非露光領域をもたらして前記露光領域と前記非露光領域との間に屈折率の差をもたらす工程を含み、
前記ポリマーバインダーは連続相を構成し、
前記粒子状材料はポリマーバインダー中に分散されており、かつ、前記粒子状材料は、
ａ）前記入射化学線への露光前の前記ポリマーバインダーの屈折率と実質的に同じである屈折率を有し、前記入射化学線への露光によって、前記粒子状材料の屈折率は前記ポリマーバインダーの屈折率と実質的に異なる値になるか、あるいは
ｂ）前記入射化学線への露光前の前記ポリマーバインダーの屈折率と実質的に異なる屈折率を有し、前記入射化学線への露光によって、前記粒子状材料の屈折率は前記ポリマーバインダーの屈折率と実質的に同じになる、画像生成方法。
【請求項１４】
前記粒子状材料は、前記入射化学線を吸収し前記反応物との光化学反応を促進して前記粒子状材料の屈折率の実質的な変化をもたらすことができる増感剤をさらに含む、請求項１３に記載の方法。
【請求項１５】
前記増感剤が、シアノ芳香族化合物、芳香族酸無水物もしくはイミド、縮合ピリジニウム塩、ピリリウム塩、チアピリリウム塩、シアニン色素、電子吸引性部分を有するキノン、または、例えばベンゾフェノン、キサントン誘導体、チオキサントン誘導体もしくはケトクマリン誘導体などの芳香族ケトンである、請求項１３に記載の方法。
【請求項１６】
前記ポリマーバインダーがゼラチンまたはポリ（ビニルアルコール）である、請求項１３に記載の方法。
【請求項１７】
前記粒子状材料が１〜５０％の量で前記層中に存在し、前記増感剤が０．０１〜１０％の量で前記層中に存在する（両方とも総乾燥層質量を基準とする）、請求項１３に記載の方法。
【請求項１８】
前記化学線に前記反応物を露光することにより開始される化学反応で、前記反応物を、実質的に異なる屈折率を有する生成物に変換することができる、請求項１３に記載の方法。
【請求項１９】
前記化学線に前記増感剤を露光することにより開始される化学反応で、前記反応物を、実質的に異なる屈折率を有する生成物に変換することができる、請求項１４に記載の方法。
【発明の詳細な説明】
【技術分野】
【０００１】
本発明は、化学線照射の結果として画像形成性層に生じる屈折率の変化から画像をもたらす画像形成性要素に関する。本発明は、画像形成性要素を使用して画像を提供する方法にも関する。
【背景技術】
【０００２】
連続相またはマトリックス中に埋め込まれた当該連続相またはマトリックスと異なる屈折率（η）を有する小さな粒子（粒子相）は、当該連続相を通過する光を散乱させることができる。ミルクがこの現象の一般的な例である。しかしながら、粒子の屈折率と連続相の屈折率がほぼ等しい場合には、媒体全体が透明に見える。より具体的には、かかる媒体中で散乱する光の量は、２つの相の間での（η）の差異、粒子の粒度分布および濃度、並びに媒体の厚さ（光路）に依存する。
【０００３】
Ｍｕｒａｓｅ他（マクロモレキュールズ（Ｍａｃｒｏｍｏｌｅｃｕｌｅｓ）  １９９７年，第３０巻，第８０８８〜８０９０頁）は、ポリ（ケイ皮酸ビニル）フィルムの光二量化により屈折率の変化を生じさせることを述べた。
【０００４】
米国特許第６，５６９，６００号（Ｄｉｎｎｏｃｅｎｚｏ他）は、化学線に露光された場合に、露光領域における光学的特性の変化を生じ、それによって画像または記憶データをもたらす光学記録材料を述べた。これらの結果は、化学線への露光によりおよび一電子酸化を通じて変化させることができ、光学的特性の望ましい変化をもたらす有機材料を使用して達成できる。かかる有機材料は、例えば環化、付加環化および環状脱離などの異性化反応により変化することができ、適切な有機ポリマーマトリックス中に配置される。光学的特性の変化は、記録ホログラム、回折格子及び導波路に有用である。有機材料の屈折率を、ポリマー連続相の屈折率との特定の関係を考慮して選択すべきことについての示唆はない。
【先行技術文献】
【特許文献】
【０００５】
【特許文献１】米国特許第６，５６９，６００号明細書
【非特許文献】
【０００６】
【非特許文献１】マクロモレキュールズ（Ｍａｃｒｏｍｏｌｅｃｕｌｅｓ）  １９９７年、第３０巻、第８０８８〜８０９０頁
【発明の概要】
【発明が解決しようとする課題】
【０００７】
より有効な方式で既知の反応性化学物質を利用でき、画像形成性組成物中の様々な成分による示差光散乱（ｄｉｆｆｅｒｅｎｔｉａｌ  ｌｉｇｈｔ  ｓｃａｔｔｅｒｉｎｇ）の有効利用により画像が制御される、改善された画像形成性媒体が必要とされている。
【課題を解決するための手段】
【０００８】
本発明は、入射化学線に対して実質的に透明であり、前記入射化学線に露光されたことで屈折率が変化しないポリマーバインダー、及び
反応物を含む粒子状材料、
を含む層を含み、
前記ポリマーバインダーは連続相を構成し、
前記粒子状材料はポリマーバインダー中に分散されており、かつ、前記粒子状材料は、
ａ）前記入射化学線への露光前の前記ポリマーバインダーの屈折率と実質的に同じである屈折率を有し、前記入射化学線への露光によって、前記粒子状材料の屈折率は前記ポリマーバインダーの屈折率と実質的に異なる値になるか、あるいは
ｂ）前記入射化学線への露光前の前記ポリマーバインダーの屈折率と実質的に異なる屈折率を有し、前記入射化学線への露光によって、前記粒子状材料の屈折率は前記ポリマーバインダーの屈折率と実質的に同じになり、
前記層中での示差光散乱から光学的に検知可能な画像を生成することができる画像形成性要素を提供する。
【０００９】
本発明は、画像形成方法であって、
入射化学線に対して実質的に透明であり、そのため前記入射化学線に露光されたことで屈折率が変化しないポリマーバインダー、及び
反応物を含む粒子状材料、
を含む層を含む画像形成性要素を画像形成用化学線に画像様露光して前記層において露光領域および非露光領域をもたらして前記露光領域と前記非露光領域との間に屈折率の差をもたらす工程を含み、
前記ポリマーバインダーは連続相を構成し、
前記粒子状材料はポリマーバインダー中に分散されており、かつ、前記粒子状材料は、
ａ）前記入射化学線への露光前の前記ポリマーバインダーの屈折率と実質的に同じである屈折率を有し、前記入射化学線への露光によって、前記粒子状材料の屈折率は前記ポリマーバインダーの屈折率と実質的に異なる値になるか、あるいは
ｂ）前記入射化学線への露光前の前記ポリマーバインダーの屈折率と実質的に異なる屈折率を有し、前記入射化学線への露光によって、前記粒子状材料の屈折率は前記ポリマーバインダーの屈折率と実質的に同じになる、画像生成方法も提供する。
【００１０】
本発明は、少なくとも１つの相が画像形成用化学線に応答して屈折率変化を生じることのできる物質を含む２相系の画像形成性媒体における光散乱の発生または消滅により望ましい結果をもたらす。例えば、２つの相の屈折率が最初に一致している場合には、画像形成は、画像形成領域における屈折率の不一致をもたらしうる。あるいは、２つの相の屈折率が最初に不一致である場合には、画像形成は、画像形成領域における屈折率の一致をもたらしうる。そのため、いかなる化学処理または加熱も必要とせずに、制御された量の画像形成用化学線を使用して画像を生成できる。
【００１１】
本発明は、例えば、セキュリティ印刷、光学デバイス、イオン化輻射線の検出、および紫外線の検出に有用であることができる。
【図面の簡単な説明】
【００１２】
【図１】図１は、例えば下記実施例１で行ったように、２つの相の屈折率が画像形成前に実質的に同じである画像形成性要素を使用する画像形成スキームの説明図である。
【図２】図２は、下記実施例１を行って得られた画像である。
【発明を実施するための形態】
【００１３】
定義
本明細書で使用する場合に、屈折率に関して「一致」という用語は、２つの相が実質的に同じ屈折率を有すること、すなわちηの差が０．００５以下であることを指す。
本明細書で使用する場合に、屈折率に関して「不一致」という用語は、２つの相が実質的に異なる屈折率を有すること、すなわちηの差が０．０２を超えることを指す。
本明細書で使用する場合に、特に断らない限り、「画像形成性要素」という用語は、本発明の実施態様を指す。
画像形成に使用される層は、「画像形成性層」と呼ぶこともできる。
【００１４】
画像形成性要素
本発明の画像形成性要素は、２つの相、例えば、連続なポリマーバインダー中に粒子相が分散されているという２つの相を含み、これら２つの相は画像形成照射前に異なる屈折率を有するか、または、２つの相は画像形成照射前に同じ屈折率を有する。２つの相が化学線への露光により屈折率の変化（一致または不一致）を生じる限り、２つの相にいかなる画像形成性化学物質を使用してもよい。かかる場合に、一方または両方の相の屈折率が変化することができる。
【００１５】
本発明のほとんどの実施態様において、画像形成性要素において使用される２相画像形成性化学物質としては、連続なポリマー相中に分散された反応物の化学反応、例えば一電子酸化による化学反応を開始する入射化学線を吸収することができる増感剤（以下に定義）が挙げられる。この光化学反応は、連続相中に分散された粒子状材料の屈折率の必要な実質的な変化をもたらす。
【００１６】
他の実施態様において、化学線による露光は、反応物（以下に定義）との化学反応を開始し、増感剤を必要とせずに屈折率の実質的な変化をもたらす。
【００１７】
例えば、実施態様によっては、画像形成に使用される層の構成成分は本質的に同じ屈折率を有し、化学線への露光は、上記粒子状材料とポリマーバインダーとの間に少なくとも０．０２の屈折率の差をもたらす。
【００１８】
他の実施態様において、化学線への露光前に、粒子状材料とポリマーバインダーとの間の屈折率の差がすでに少なくとも０．０２の差であり、化学線への露光によりこの差が減少して両方の屈折率が本質的に同じになる。
【００１９】
本発明の画像形成性要素がマスクを通して化学線により画像形成される本発明の一実施態様が図１に示されている。画像形成性要素は、ポリマーバインダー中に分散された粒子状材料を含む層を有し、当該層は基材上に配設されている。粒子状材料およびポリマーバインダーは、露光前に本質的に同じ屈折率を有するが、画像形成された領域が、屈折率の有意な差を有するとして示されている。
【００２０】
反応物を含む粒子状材料は、一般的に、画像形成性要素中、例えば画像形成性層中に、総乾燥質量を基準にして、１〜５０％、典型的には１０〜３０％の量で存在する。
【００２１】
反応物の化学変換は、一般的に、例えば環化、付加環化および環状脱離のような反応などの異性化である。かかる変換の一般的な例は、以下に示されているように、１ａと１ｂの間または２ａと２ｂの間の相互変換である：
【００２２】
【化１】
2011530724.tif 000003
【００２３】
ここで、上記構造体中のＲは、水素、あるいは、炭素原子数１〜１２の置換もしくは非置換のアルキルもしくはアルコキシ基（両方とも線状もしくは分岐基）、飽和炭素環中に５〜１０個の炭素原子を有する置換もしくは非置換シクロアルキル基（例えばシクロペンチル、シクロヘキシル、４−メチルシクロヘキシルおよびシクロオクチルなど）、芳香環中に６〜１８個の原子を有する置換もしくは非置換アリール基（例えばフェニル、ナフチル、アントリルもしくはフェナントリル）、シアノ、カルボキシレート、ハロゲン、ケトン、エステル、または置換もしくは非置換の複素芳香族基（例えばフリル、チエニル、ピリジル、ベンゾフリルおよびベンゾチエニル）であることができる。アリールまたはヘテロアリール基上の置換基としては、アルキル、アリール、アルコキシ、アリールオキシ、チオアルキルおよびチオアリール基が挙げられるが、これらに限定されない。さらに、２または３個以上のＲ基が結合してさらなる縮合環を形成していてもよい。
【００２４】
増感剤の存在下で行われる１ａ／１ｂ反応の例としては、
【００２５】
【化２】
2011530724.tif 000004
【００２６】
【化３】
2011530724.tif 000005
【００２７】
（ここで、Ｒは先に定義したとおりであり、Ｒ’は、水素、置換もしくは非置換アルキル基、置換もしくは非置換シクロアルキル基、または、置換もしくは非置換の芳香族もしくは複素芳香族基を表し、これらの基はＲについて定義したものと同様に定義される）
が挙げられるが、これらに限定されない。
【００２８】
増感剤を使用せずに行うことができる反応としては、
【００２９】
【化４】
2011530724.tif 000006
【００３０】
（ここで、ＲおよびＲ’は先に定義したとおりである）
が挙げられるが、これらに限定されない。
【００３１】
反応物の有用な例は、米国特許第６，５６９，６００号明細書（上記）にＲ−１〜Ｒ−１３として記載されており、これらの化合物およびそれらの供給源に関して米国特許第６，５６９，６００号明細書をここに援用する。
【００３２】
それらの単純な形態において、反応物の小さな粒子（典型的には直径１〜１０μｍ）は、公知の分散法を使用して形成される。当該粒子は、例えば様々な溶剤中に懸濁させることのできる架橋ポリマーおよび溶解されない他のポリマーなどの、小さな分子または粒子であることができる。
【００３３】
多くの実施態様において、反応物は、その酸化電位がその生成物の酸化電位よりも低く、かつ、増感剤（下記）への電子移動により適度に速い異性化が起こるように選ばれる。先に掲げた化合物はこれらの特性を有するが、先に掲げたものと同様に良好に機能するかまたは先に掲げたものよりも良好に機能する他の化合物（まだ特定されていない）が存在してもよい。
【００３４】
ほとんどの実施態様において使用される増感剤は反応物の化学変換を開始する。幾つかの増感剤は、増感剤が化学線を吸収した後に、反応物をラジカルカチオンに酸化することができる（すなわち、光誘起電子移動）。他の増感剤は、反応物をそれらの三重項状態に励起することができる。
【００３５】
有用な増感剤の１つの部類は、反応物から電子を吸収することができるものである。このタイプの代表的な化合物およびそれらの合成は、米国特許第６，５６９，６００号明細書（上記）の表２および３に示されており、それらの化合物の説明について米国特許第６，５６９，６００号明細書をここに援用する。例えば、表２に挙げられている化合物は、反応物としてのヘキサメチルデュワーベンゼンとともに使用する場合に有用である。
【００３６】
米国特許第６，５６９，６００号明細書（第７欄第４９行〜第８欄第３９行）には、増感剤として有用な化合物についてのさらなる機構的定義も示されている。
【００３７】
様々な反応物のために有用な電子移動増感剤としては、シアノ芳香族化合物（例えば、１−シアノナフタレン、１，４−ジシアノナフタレン、９，１０−ジシアノアントラセン、２，９，１０−トリシアノアントラセンおよび２，６，９，１０−テトラシアノアントラセンなど）、芳香族酸無水物もしくはイミド（例えば、１，８−ナフチレンジカルボン酸、１，４，６，８−ナフタレンテトラカルボン酸、３，４−ペリレンジカルボン酸および３，４，９，１０−ペリレンテトラカルボン酸無水物もしくはイミドなど）、縮合ピリジニウム塩（例えば、キノリニウム塩、イソキノリニウム塩、フェナントリジニウム塩およびアクリジニウム塩など）、ピリリウム塩、チアピリリウム塩およびシアニン色素が挙げられる。また、三重項励起状態になる有用な増感剤は、カルボニル化合物、例えば、電子吸引性置換基（例えばクロロ基およびシアノ基など）を有するキノン（例えば、ベンゾキノン、ナフトキノン、アントロキノンなど）、芳香族ケトン、例えばベンゾフェノン、キサントン誘導体およびチオキサントン誘導体などである。強電子吸引性部分、例えばピリジニウムなどを有するケトクマリン誘導体を増感剤として使用することもできる。
【００３８】
米国特許第６，５６９，６００号明細書の表３に示されている様々な増感剤は、溶解度、吸収スペクトルおよび還元電位などの様々な特性を変えるために、様々な置換基、例えばアルキル基、アルコキシ基、クロロ、およびフェニル基などを有することができる。
【００３９】
他の実施態様において、増感剤は、化学線フラグメントの吸収によって、反応物から電子を受容することができるオキシダントを与える。かかる化合物およびそれらの合成の例は、米国特許第６，５６９，６００号明細書（上記）の表４に示されており、それらの化合物の説明について米国特許第６，５６９，６００号明細書をここに援用する。このタイプの増感剤の一具体例は、上記特許明細書の第１３欄に示されているようなＮ−メトキシフェナントリジニウムである。
【００４０】
有用な増感剤は、米国特許出願公開第２００５／０１３６３５７号明細書（Ｆａｒｉｄ他）の例えば表２にも記載されている。
【００４１】
１または２種以上の増感剤が、前記層中に、総乾燥層質量を基準にして０．０１〜１０％、典型的には０．５〜３％の量で存在する。
【００４２】
上記粒子状材料（および増感剤が存在する場合には増感剤）を、適切な溶剤（下記参照）を使用して１または２種以上の適切なポリマーバインダー中に分散させることができる。適切なポリマーバインダーの例としては、ポリ（アルキルメタクリレート）、ポリ（アルキルアクリレート）、ポリスチレン、ポリカーボネート、セルロースアセテート、ポリ（ビニルアルコール）、合成ゼラチンおよび天然に産出するゼラチン、並びにポリ（ビニルブチラール）が挙げられるが、これらに限定されない。例えば、ゼラチンまたはポリ（ビニルアルコール）が有用であり、それらの混合物も有用である。ポリマーバインダーは、増感剤（存在する場合）が吸収するスペクトル領域において光学的に透明であるように選択される。すなわち、ポリマーバインダーまたはそれらの混合物は、励起波長で有意な吸収を示してはならず、反応物の化学変換を阻害してはならない。ポリマーバインダー中に可塑剤または保存剤を分散させてもよい。バインダーの屈折率は、化学線への露光の前または後で反応物の屈折率と一致しなくてはならない。
【００４３】
このように、ポリマーバインダー、反応物および増感剤（存在する場合）を配合して層にすることができ、当該層を使用して画像を形成することができる。この層は、スラブまたはディスクの形態で自立性であることができるが、適切なガラス、セラミック、ポリマー、金属または紙（例えば樹脂コート紙など）から構成されていることができる支持体上にコートまたは配設されることがより行われやすい。有用なポリマー支持体としては、ポリエステル、ポリスチレンまたはセルロースアセテートフィルム、例えばポリ（エチレンテレフタレート）およびポリ（エチレンナフタレート）フィルムなどが挙げられる。支持体の表面を、下引き材料（例えば加水分解された塩化ビニル−酢酸ビニルコポリマーなど）で適切に処理またはコートして、画像形成に使用される上記層に対する接着性を高めることができる。
【００４４】
公知の分散法（例えばＮａｉｒ他の米国特許第４，８３３，０６０号明細書参照）を使用して、本明細書に記載の成分を配合して画像形成性層を形成することができる。
【００４５】
一般的に、適切な有機溶剤中に粒子状材料および増感剤（使用する場合）を分散させて２５〜９５％の反応物を含む溶液を形成することによって、画像形成性層配合物を調製することができる。実施態様によっては、反応物は液体の形態にあり、有機溶剤は必要でなく、それ故に、増感剤を反応物中に溶解させることがある。この反応物溶液を界面活性剤水溶液（典型的には、水５０〜９０質量％）と混合し、得られた分散体を均質化して水相中にある反応物粒子を得る。有機溶剤が使用される場合には、公知の方法を使用して有機溶剤を除去できる。次に、１または２種以上の親水性ポリマーバインダーを、一般的に１：２〜２：１のバインダー溶液対反応物溶液の質量比で水溶液（典型的には、ポリマー１０〜５０質量％）に加える。
【００４６】
画像形成に使用される層は、１μｍ〜１ｃｍの厚さを有し、典型的には１００〜１０００μｍの厚さを有する。
【００４７】
画像形成に使用される層に保護層をオーバーコートして、耐摩耗性、帯電防止性、酸素に対する不透過性、および光からの保護（例えばフィルター色素を使用する）を付与することができる。
【００４８】
以下の実施例は本発明を例示するためのものであり、本発明を限定するものと解釈されるべきでない。
【実施例】
【００４９】
実施例１：
本発明の画像形成性要素を作製した。この画像形成性要素は、反応物とポリマーバインダーが化学線への露光前に本質的に同じ屈折率を有していた。
以下の画像形成性層配合物を作製し、ポリ（エチレンテレフタレート）基材上にコートし、４０ｇ／ｍ２の乾燥コーティングを得た。下記の量は得られた乾燥した画像形成性層における質量である。
反応物としてテトラメチルジメチルエステルデュワーベンゼン（４８０ｍｇ，３１．１質量％）、
増感剤として１−メトキシキサンテン−９−オン（４．８ｍｇ，０．３０質量％）、
バインダーとして酸化ゼラチン（１ｇ，６６．０質量％）、
アルキルナフタレンスルホン酸ナトリウム界面活性剤（４０ｍｇ，２．６質量％）、および
１７．４ｇの水。
【００５０】
得られた画像形成性要素を、波長４００ｎｍ未満の蛍光灯を使用して、ゼログラフィートランスパレンシーから作製されたマスクを通して、図１に示すように露光した。露光領域は画像をもたらし、それらの領域で光透過百分率は３７％から８％に減少した。このことは、画像形成性層における反応物と増感剤の反応によって、露光領域（画像）で屈折率の変化があったことを示す。得られた画像を図２に示す。
【図１】
2011530724.tif 000010
【図２】
2011530724.tif 000011
【国際調査報告】
2011530724.tif 000012
2011530724.tif 000013
2011530724.tif 000014